(57)【特許請求の範囲】
【請求項１】
ビニルピロリドン系ポリマーとカルボキシル基を有する水溶性ポリマーとを含むことを特徴とするスケール防止剤。
【請求項２】
ビニルピロリドン系ポリマーが、ポリビニルピロリドン又はビニルピロリドンとカルボキシル基を有するモノマーとのコポリマーである請求項１記載のスケール防止剤。
【発明の詳細な説明】
【０００１】
【発明の属する技術分野】
本発明は、スケール防止剤に関する。さらに詳しくは、本発明は、冷却水系やボイラ水系などのスケールを効果的に防止することができ、特にケイ酸系スケールの防止に有効なスケール防止剤に関する。
【０００２】
【従来の技術】
冷却水系、ボイラ水系などの水と接触する伝熱面や、配管内ではスケール障害が発生する。特に、開放循環式冷却水系においては、省資源、省エネルギーの立場から、冷却水の系外への排棄（ブロー）を少なくして、冷却水の高濃縮運転が行われるので、補給水中に溶存している塩類が濃縮され、伝熱面が腐食しやすくなるのみならず、難溶性の塩が析出してスケール化する。生成、付着したスケールは、熱効率の低下や、配管の閉塞など、ボイラや熱交換器などの運転に重大な障害を引き起こす。
これらの水系に生成するスケール種としては、炭酸カルシウム、硫酸カルシウム、亜硫酸カルシウム、リン酸カルシウム、ケイ酸カルシウム、ケイ酸マグネシウム、水酸化マグネシウム、リン酸亜鉛、水酸化亜鉛、塩基性炭酸亜鉛などがある。このうち、カルシウム系スケールやマグネシウム系スケールに対しては、マレイン酸、アクリル酸、イタコン酸などのカルボキシル基を有するモノマーを重合して得られる水溶性ポリマーが有効で、これらのホモポリマーがスケール防止に使用されている。また、これらのカルボキシル基を有するモノマーと、ビニルスルホン酸、アリルスルホン酸、２−アクリルアミド−２−メチルプロパンスルホン酸などのスルホン酸基を有するモノマーを、処理対象水系の水質に応じて適宜組み合わせたコポリマーも、スケール防止のために一般的に使用されている。また、ケイ酸系スケールに対しては、アクリルアミド系ポリマーとアクリル酸系ポリマーとを含むスケール防止剤（特開昭６１−１０７９９８号公報）、ポリエチレングリコールとホスホン酸若しくはその塩及び／又はカルボン酸系ポリマーを含有するスケール防止剤などが提案されており、これらのスケール防止剤が、スケール種に応じて使い分けられている。
冷却水系において使用される水は、通常は工業用水や水道水などであるため、水中には種々のイオン種が溶存している。したがって、特に高濃縮運転を行う場合には、全てのスケール種に効果的に対応することができるスケール防止剤が望ましい。しかし、現状では、このように全てのスケール種のスケール防止に効果的なスケール防止剤は、まだ知られていない。特に、ケイ酸系スケールの付着防止に顕著な効果を有するスケール防止剤が開発されていない。例えば、アクリルアミド系ポリマーは、水中のケイ酸濃度が低い場合にはスケール防止効果が認められるものの、ケイ酸濃度が高い場合には効果が乏しい。カチオン系ポリマーは配管など水系を構成する金属に吸着されやすく、このためポリマーの消耗が著しく実用性に乏しい。また、ポリエチレングリコールは、ケイ酸濃度が低い場合にはスケールの付着防止効果が認められるが、共存する他種イオンの影響を受けやすいために、効果が安定しないなどの問題がある。
【０００３】
【発明が解決しようとする課題】
本発明は、冷却水系、ボイラ水系などにおいて、各種のスケールの付着を効果的に防止することができ、特にケイ酸系スケールの付着防止に対して優れた効果を発揮するスケール防止剤を提供することを目的としてなされたものである。
【０００４】
【課題を解決するための手段】
本発明者らは、上記の課題を解決すべく鋭意研究を重ねた結果、ビニルピロリドン系ポリマーとカルボキシル基を有する水溶性ポリマーとを含むスケール防止剤を水系に添加することにより、これら水系の伝熱面や配管壁面に付着するスケールを効果的に防止し得ることを見いだし、この知見に基づいて本発明を完成するに至った。
すなわち、本発明は、
（１）ビニルピロリドン系ポリマーとカルボキシル基を有する水溶性ポリマーとを含むことを特徴とするスケール防止剤、及び、
（２）ビニルピロリドン系ポリマーが、ポリビニルピロリドン又はビニルピロリドンとカルボキシル基を有するモノマーとのコポリマーである第(１)項記載のスケール防止剤、
を提供するものである。
さらに、本発明の好ましい態様として、
（３）ビニルピロリドンとカルボキシル基を有するモノマーとのコポリマーの共重合モル比が、２５：７５〜７５：２５である第(２)項記載のスケール防止剤、
（４）ビニルピロリドン系ポリマーの分子量が、５００〜３６０,０００である第(１)項記載のスケール防止剤、
（５）カルボキシル基を有する水溶性ポリマーが、ポリマレイン酸、ポリアクリル酸又はアクリル酸と２−ヒドロキシ−３−アリロキシプロパンスルホン酸のコポリマーである第(１)項記載のスケール防止剤、
（６）カルボキシル基を有する水溶性ポリマーの分子量が、５００〜１００,０００である第(１)項記載のスケール防止剤、及び、
（７）ビニルピロリドン系ポリマーとカルボキシル基を有する水溶性ポリマーの含有量の比が、１０：９０〜９０：１０（重量比）である第(１)項記載のスケール防止剤、
を挙げることができる。
【０００５】
【発明の実施の形態】
本発明のスケール防止剤は、ビニルピロリドン系ポリマー及びカルボキシル基を有する水溶性ポリマーを含むものである。
本発明に使用するビニルピロリドン系ポリマーは、Ｎ−ビニル−２−ピロリドンを単独重合又は共重合することにより得られるポリマーである。本発明に使用するビニルピロリドン系ポリマーは、ポリビニルピロリドン又はビニルピロリドンとカルボキシル基を有するモノマーのコポリマーであることが好ましい。カルボキシル基を有するモノマーには特に制限はなく、例えば、アクリル酸、メタクリル酸、クロトン酸、ビニル酢酸、イタコン酸、ソルビン酸、マレイン酸、フマル酸などを挙げることができるが、これらの中でアクリル酸を特に好適に使用することができる。ビニルピロリドンとカルボキシル基を有するモノマーの共重合モル比に特に制限はないが、ビニルピロリドンとカルボキシル基を有するモノマーのモル比が２５：７５〜７５：２５であることが好ましく、４０：６０〜６０：４０であることがより好ましい。
Ｎ−ビニル−２−ピロリドンを単独重合又は共重合する方法には特に制限はなく、ラジカル重合開始剤又はカチオン重合開始剤を用いて重合することができる。これらの重合方法の中で、Ｎ−ビニル−２−ピロリドン又はＮ−ビニル−２−ピロリドンとカルボキシル基を有するモノマーの水溶液に少量のアンモニアを加え、不活性ガスで雰囲気を置換したのち、過酸化水素を重合開始剤として加熱下に重合する方法が、副反応が少なく、容易に高分子量のポリマーを得ることができるので好ましい。
本発明に使用するビニルピロリドン系ポリマーの分子量には特に制限はないが、通常は５００〜３６０,０００であることが好ましく、５,０００〜１００,０００であることがより好ましく、２０,０００〜８０,０００であることがさらに好ましい。ビニルピロリドン系ポリマーの分子量が５００未満であると、スケール防止効果が不十分となるおそれがある。ビニルピロリドン系ポリマーの分子量が３６０,０００を超えると、ビニルピロリドン系ポリマーの水溶液の粘度が高くなり過ぎて、取り扱いが容易でなくなるおそれがある。
【０００６】
本発明に使用するカルボキシル基を有する水溶性ポリマーに特に制限はなく、カルボキシル基を有するモノマーのホモポリマー又はカルボキシル基を有するモノマーと他のモノマーのコポリマーや、加水分解によりカルボキシル基となる基を有するモノマーのホモポリマー又は加水分解によりカルボキシル基となる基を有するモノマーと他のモノマーのコポリマーの加水分解物などを挙げることができる。カルボキシル基を有するモノマーとしては、例えば、アクリル酸、メタクリル酸、クロトン酸、ビニル酢酸、イタコン酸、ソルビン酸、マレイン酸、フマル酸などを挙げることができる。加水分解によりカルボキシル基となる基を有するモノマーとしては、例えば、無水イタコン酸、無水マレイン酸、アクリロニトリル、メタクリロニトリル、アクリルアミド、メタクリルアミド、アクリル酸メチル、メタクリル酸メチルなどを挙げることができる。
本発明において、カルボキシル基を有するモノマー又は加水分解によりカルボキシル基となる基を有するモノマーと共重合する他のモノマーとしては、例えば、ビニルスルホン酸、アリルスルホン酸、２−アクリルアミド−２−メチルプロパンスルホン酸、２−ヒドロキシ−３−アリロキシプロパンスルホン酸、スチレンスルホン酸、イソプレンスルホン酸又はこれらのアルカリ金属塩、ヒドロキシエチルアクリレート、グリセリロモノアリルエーテル、アリルアルコール、Ｎ−ビニルピロリドンなどを挙げることができる。本発明に用いるカルボキシル基を有する水溶性ポリマーは、その水溶性を失わない範囲で、疎水性のモノマー単位を有することができる。このような疎水性のモノマーとしては、例えば、スチレン、Ｎ−ビニルカルバゾールなどを挙げることができる。
【０００７】
本発明において、カルボキシル基を有する水溶性ポリマーを製造する方法には特に制限はなく、例えば、全ての原料モノマー及び得られるポリマーが水溶性であれば、水を媒体とする溶液重合を行うことができ、全ての又は一部のモノマーと得られるポリマーが水不溶性であれば、水を媒体とする乳化重合、懸濁重合などを行うことができる。カルボキシル基を有するモノマーから得られる水溶性ポリマーは、そのまま本発明に使用することができ、加水分解によりカルボキシル基となる基を有するモノマーから得られるポリマーは、加水分解によりカルボキシル基を有する水溶性ポリマーとして本発明に使用することができる。
本発明においては、上記のカルボキシル基を有する水溶性ポリマーのうち、ポリマレイン酸、ポリアクリル酸、アクリル酸と２−ヒドロキシ−３−アリロキシプロパンスルホン酸のコポリマーを好適に使用することができる。本発明において、カルボキシル基を有する水溶性ポリマーのカルボキシル基は、遊離のカルボキシル基として、あるいは、アルカリ金属塩として使用することができる。
【０００８】
本発明に使用するカルボキシル基を有する水溶性ポリマーの分子量には特に制限はないが、通常は５００〜１００,０００であることが好ましく、１,０００〜５０,０００であることがより好ましく、２,０００〜２０,０００であることがさらに好ましい。カルボキシル基を有する水溶性ポリマーの分子量が５００未満であると、スケール防止効果が不十分となるおそれがある。カルボキシル基を有する水溶性ポリマーの分子量が１００,０００を超えると、水溶性ポリマーの水溶液の粘度が高くなり過ぎて、取り扱いが容易でなくなるおそれがある。
本発明のスケール防止剤において、使用するビニルピロリドン系ポリマーとカルボキシル基を有する水溶性ポリマーの重量比には特に制限はないが、通常は１０：９０〜９０：１０であることが好ましく、２５：７５〜７５：２５であることがより好ましく、４０：６０〜６０：４０であることがさらに好ましい。使用するビニルピロリドン系ポリマーとカルボキシル基を有する水溶性ポリマーの重量比が１０：９０未満であっても、９０：１０を超えても、スケール防止効果が不十分となるおそれがある。
本発明のスケール防止剤において、ビニルピロリドン系ポリマーとカルボキシル基を有する水溶性ポリマーは、二剤型として水系に別々に添加することができ、あるいは、両者をあらかじめ混合し、一剤型として水系に添加することができる。
【０００９】
本発明のスケール防止剤は、冷却水系、ボイラ水系などの水質条件及び運転条件にかかわりなく適用することができる。本発明のスケール防止剤の使用にあたっては、ビニルピロリドン系ポリマー及びカルボキシル基を有する水溶性ポリマーを、冷却水系、ボイラ水系などにおいて、循環水又は補給水などに添加することができる。本発明のスケール防止剤を添加する場所及び添加方法には特に制限はなく、使用する水系において、ビニルピロリドン系ポリマー及びカルボキシル基を有する水溶性ポリマーを、任意の濃度に調製した水溶液などとして、任意の箇所において添加することができる。
本発明のスケール防止剤の添加量は、添加する水系の水質、設備の運転条件などに応じて適宜選択することができるが、冷却水系においては、ビニルピロリドン系ポリマー及びカルボキシル基を有する水溶性ポリマーの水中の濃度の合計が１〜５００mg／リットルとなるよう添加することが好ましく、ボイラ水系においては、ビニルピロリドン系ポリマー及びカルボキシル基を有する水溶性ポリマーの水中の濃度の合計が１０〜５,０００mg／リットルとなるよう添加することが好ましい。
本発明のスケール防止剤は、必要に応じて他のスケール防止剤、防食剤、殺菌剤、スライム防止剤などと併用することができる。本発明において、ビニルピロリドン系ポリマー及びカルボキシル基を有する水溶性ポリマー以外にさらに他の薬剤を併用する場合、これらの薬剤をあらかじめ混合して一剤型とすることができ、あるいは、それぞれを別個に添加することができる。
【００１０】
本発明のスケール防止剤によれば、冷却水系、ボイラ水系などに発生する炭酸カルシウム、硫酸カルシウム、リン酸カルシウム、リン酸亜鉛、水酸化亜鉛、ケイ酸カルシウム、ケイ酸マグネシウム、ケイ酸などのスケールの、伝熱面や配管壁面への付着を防止する効果が得られるとともに、すでに付着したスケールをも除去することができる。本発明のスケール防止剤は、特にケイ酸系のスケールの付着防止に優れた効果を発揮する。
本発明のスケール防止剤によるスケール防止の作用機構の詳細は不明であるが、ビニルピロリドン系ポリマーが、そのピロリドン基中のＮ原子とスケール成分であるケイ酸中のＳｉ−Ｏ-基と静電結合を形成することによって吸着し、ケイ酸系スケールの壁面への付着を効果的に防止するものと考えられる。また、この静電結合によって形成されたビニルピロリドン系ポリマーとケイ酸系スケールからなる粒子を、カルボキシル基を有する水溶性ポリマーが、さらに水中に分散することにより、優れたスケール付着防止効果が発揮されるものと考えられる。
【００１１】
【実施例】
以下に、実施例を挙げて本発明をさらに詳細に説明するが、本発明はこれらの実施例によりなんら限定されるものではない。なお、実施例及び比較例に用いたポリマー及びスケール付着試験方法を、以下に示す。
［ポリマー］
（１）ポリビニルピロリドン［キシダ化学(株)］、分子量４０,０００（ＰＶＰと略す。）
（２）ビニルピロリドンとアクリル酸のコポリマー、モル比６：４、分子量３８,０００（ＶＰ／ＡＡと略す。）
（３）ポリマレイン酸、分子量３,５００（ＰＭＡと略す。）
（４）ポリアクリル酸、分子量７,５００（ＰＡＡと略す。）
（５）アクリル酸と２−ヒドロキシ−３−アリロキシプロパンスルホン酸のコポリマー、モル比８：２、分子量９,０００（ＡＡ／ＨＡＰＳと略す。）
［スケール付着試験方法］
伝熱面積が約０.２５ｍ2の熱交換器を有し、保有水量が０.４５ｍ3である開放循環式モデル冷却水系を用いた。熱交換器には、材質がＳＵＳ３０４で、外径が１９mmのチューブを用いた。このモデル冷却水系に、厚木市水に純水と塩類を加えて調製した水を補給水として加えて運転した。運転は、循環水（冷却水）の濃縮倍数が５倍となるようにブロー水（循環水の系外排出）をコントロールしながら、３０日間行った。この間、循環水の熱交換器入口温度は３０℃、熱交換器出口温度は４０℃に保った。また、循環水の熱交換器チューブを通過する流速は０.５ｍ／ｓとした。
上記のポリマーの所定量を、薬注ポンプを用いて、冷却水に連続的に添加しながら、３０日間運転を継続したのち、熱交換器チューブに付着したスケールを採取した。このスケールを秤量し、付着量よりスケール付着速度を算出した。また、このスケールを化学分析して、スケール中のシリカ量を求めた。
実施例１
pH８.８、カルシウム硬度１００mg／リットル、Ｍアルカリ度４００mg／リットル、シリカ１６０mg／リットル、マグネシウム硬度１６０mg／リットルの水質を有する水に、ポリビニルピロリドン及びポリマレイン酸をそれぞれ濃度２０mg／リットルになるよう添加して試験を実施した。
スケール付着速度は１０mg／cm2／３０日であり、スケール中のシリカ量は３mg／cm2／３０日であった。
実施例２
実施例１と同じ水質の水に、ポリビニルピロリドン及びポリアクリル酸をそれぞれ濃度２０mg／リットルになるよう添加して試験を実施した。
スケール付着速度は９mg／cm2／３０日であり、スケール中のシリカ量は１mg／cm2／３０日であった。
実施例３
実施例１と同じ水質の水に、ポリビニルピロリドン及びアクリル酸と２−ヒドロキシ−３−アリロキシプロパンスルホン酸のコポリマーをそれぞれ濃度２０mg／リットルになるよう添加して試験を実施した。
スケール付着速度は１１mg／cm2／３０日であり、スケール中のシリカ量は２mg／cm2／３０日であった。
実施例４
実施例１と同じ水質の水に、ビニルピロリドンとアクリル酸のコポリマー及びポリマレイン酸をそれぞれ濃度２０mg／リットルになるよう添加して試験を実施した。
スケール付着速度は１８mg／cm2／３０日であり、スケール中のシリカ量は６mg／cm2／３０日であった。
実施例５
実施例１と同じ水質の水に、ビニルピロリドンとアクリル酸のコポリマー及びポリアクリル酸をそれぞれ濃度２０mg／リットルになるよう添加して試験を実施した。
スケール付着速度は１５mg／cm2／３０日であり、スケール中のシリカ量は５mg／cm2／３０日であった。
実施例６
実施例１と同じ水質の水に、ビニルピロリドンとアクリル酸のコポリマー及びアクリル酸と２−ヒドロキシ−３−アリロキシプロパンスルホン酸のコポリマーをそれぞれ濃度２０mg／リットルになるよう添加して試験を実施した。
スケール付着速度は２０mg／cm2／３０日であり、スケール中のシリカ量は８mg／cm2／３０日であった。
比較例１
実施例１と同じ水質の水に、ポリマレイン酸を濃度４０mg／リットルになるよう添加して試験を実施した。
スケール付着速度は４０mg／cm2／３０日であり、スケール中のシリカ量は２５mg／cm2／３０日であった。
比較例２
実施例１と同じ水質の水に、ポリアクリル酸を濃度４０mg／リットルになるよう添加して試験を実施した。
スケール付着速度は３９mg／cm2／３０日であり、スケール中のシリカ量は２３mg／cm2／３０日であった。
比較例３
実施例１と同じ水質の水に、アクリル酸と２−ヒドロキシ−３−アリロキシプロパンスルホン酸のコポリマーを濃度４０mg／リットルになるよう添加して試験を実施した。
スケール付着速度は５７mg／cm2／３０日であり、スケール中のシリカ量は３７mg／cm2／３０日であった。
比較例４
実施例１と同じ水質の水に、ポリビニルピロリドンを濃度４０mg／リットルになるよう添加して試験を実施した。
スケール付着速度は６０mg／cm2／３０日であり、スケール中のシリカ量は２８mg／cm2／３０日であった。
比較例５
実施例１と同じ水質の水に、ビニルピロリドンとアクリル酸のコポリマーを濃度４０mg／リットルになるよう添加して試験を実施した。
スケール付着速度は５６mg／cm2／３０日であり、スケール中のシリカ量は３０mg／cm2／３０日であった。
実施例１〜６及び比較例１〜５の結果を、第１表に示す。
【００１２】
【表１】
0004048580.tif 000002
【００１３】
第１表の結果から、ビニルピロリドン系ポリマーとカルボキシル基を有する水溶性ポリマーを併せて添加した実施例１〜６においては、スケール付着速度が小さく、スケール中のシリカ量が極めて少なく、本発明のスケール防止剤がスケール付着防止効果が大きく、特にシリカの付着防止に優れていることが分かる。これに対して、ビニルピロリドン系ポリマー又はカルボキシル基を有する水溶性ポリマーを単独に添加した比較例１〜５においては、添加ポリマー量は同じであるにもかかわらず、スケール付着速度が大きく、スケール中のシリカの量も多い。
実施例７
pH９.０、カルシウム硬度５００mg／リットル、Ｍアルカリ度５００mg／リットル、シリカ２００mg／リットル、マグネシウム硬度２００mg／リットルの水質を有する水に、ポリビニルピロリドン及びポリマレイン酸をそれぞれ濃度が５０mg／リットルになるよう添加して試験を実施した。
スケール付着速度は９mg／cm2／３０日であり、スケール中のシリカ量は４mg／cm2／３０日であった。
実施例８
実施例７と同じ水質の水に、ポリビニルピロリドン及びポリアクリル酸をそれぞれ濃度５０mg／リットルになるよう添加して試験を実施した。
スケール付着速度は５mg／cm2／３０日であり、スケール中のシリカ量は３mg／cm2／３０日であった。
実施例９
実施例７と同じ水質の水に、ポリビニルピロリドン及びアクリル酸と２−ヒドロキシ−３−アリロキシプロパンスルホン酸のコポリマーをそれぞれ濃度５０mg／リットルになるよう添加して試験を実施した。
スケール付着速度は７mg／cm2／３０日であり、スケール中のシリカ量は２mg／cm2／３０日であった。
実施例１０
実施例７と同じ水質の水に、ビニルピロリドンとアクリル酸のコポリマー及びポリマレイン酸をそれぞれ濃度５０mg／リットルになるよう添加して試験を実施した。
スケール付着速度は１３mg／cm2／３０日であり、スケール中のシリカ量は７mg／cm2／３０日であった。
実施例１１
実施例７と同じ水質の水に、ビニルピロリドンとアクリル酸のコポリマー及びポリアクリル酸をそれぞれ濃度５０mg／リットルになるよう添加して試験を実施した。
スケール付着速度は１０mg／cm2／３０日であり、スケール中のシリカ量は５mg／cm2／３０日であった。
実施例１２
実施例７と同じ水質の水に、ビニルピロリドンとアクリル酸のコポリマー及びアクリル酸と２−ヒドロキシ−３−アリロキシプロパンスルホン酸のコポリマーをそれぞれ濃度５０mg／リットルになるよう添加して試験を実施した。
スケール付着速度は１２mg／cm2／３０日であり、スケール中のシリカ量は４mg／cm2／３０日であった。
比較例６
実施例７と同じ水質の水に、ポリマレイン酸を濃度１００mg／リットルになるよう添加して試験を実施した。
スケール付着速度は８５mg／cm2／３０日であり、スケール中のシリカ量は４５mg／cm2／３０日であった。
比較例７
実施例７と同じ水質の水に、ポリアクリル酸を濃度１００mg／リットルになるよう添加して試験を実施した。
スケール付着速度は９６mg／cm2／３０日であり、スケール中のシリカ量は５３mg／cm2／３０日であった。
比較例８
実施例７と同じ水質の水に、アクリル酸と２−ヒドロキシ−３−アリロキシプロパンスルホン酸のコポリマーを濃度１００mg／リットルになるよう添加して試験を実施した。
スケール付着速度は１１２mg／cm2／３０日であり、スケール中のシリカ量は６８mg／cm2／３０日であった。
比較例９
実施例７と同じ水質の水に、ポリビニルピロリドンを濃度１００mg／リットルになるよう添加して試験を実施した。
スケール付着速度は１２０mg／cm2／３０日であり、スケール中のシリカ量は７０mg／cm2／３０日であった。
比較例１０
実施例７と同じ水質の水に、ビニルピロリドンとアクリル酸のコポリマーを濃度１００mg／リットルになるよう添加して試験を実施した。
スケール付着速度は１１８mg／cm2／３０日であり、スケール中のシリカ量は７６mg／cm2／３０日であった。
実施例７〜１２及び比較例６〜１０の結果を、第２表に示す。
【００１４】
【表２】
0004048580.tif 000003
【００１５】
第２表の結果から、ビニルピロリドン系ポリマーとカルボキシル基を有する水溶性ポリマーを併せて添加した実施例７〜１２においては、スケール付着速度が小さく、スケール中のシリカ量が極めて少なく、本発明のスケール防止剤が、スケール付着防止効果が大きく、特にシリカの付着防止に優れていることが分かる。これに対して、ビニルピロリドン系ポリマー又はカルボキシル基を有する水溶性ポリマーを単独に添加した比較例６〜１０においては、添加ポリマー量は同じであるにもかかわらず、スケール付着速度が大きく、スケール中のシリカの量も多い。
【００１６】
【発明の効果】
本発明のスケール防止剤によれば、ボイラ水系、冷却水系などのスケールの付着を効果的に防止することができ、特にケイ酸系スケールの付着防止に有効である。